(57)【要約】【課題】加硫促進混合物を提供する。【解決手段】本発明は、加硫促進剤として使用することができる混合物、この混合物の製造方法およびこの混合物の使用、前記混合物を含むまたは混合物の相当する個々の成分を含む加硫物、ならびにまた前記混合物を使用して製造される加硫物に関する。【選択図】なし【特許請求の範囲】
【請求項１】
（１）第１成分として、３−メチルチアゾリジン−２−チオンと、
（２）チウラムジスルフィド誘導体、チウラムポリスルフィド誘導体および／またはメルカプトベンゾチアゾールジスルフィドからなる群から選択される、第２成分と、
（３）第３成分として、少なくとも１種のルイス酸と
を含む混合物。
【請求項２】
前記ルイス酸が、塩化第一スズ、塩化第一スズ二水和物、ジオクタン酸スズ、シュウ酸スズ、ジブチルスズカルボキシレート、モノブチルスズトリス（２−エチルヘキサノエート）、ジブチルスズジイソオクタノエート、ジブイルスズジアセテート、酸化ジブチルスズ、塩化アルミニウム（ＩＩＩ）、四塩化チタン、五塩化アンチモン、塩化亜鉛および／または塩化亜鉛二水和物からなる群から選択されたものであることを特徴とする請求項１に記載の混合物。
【請求項３】
前記ルイス酸が、アクリレートゴム（ＡＣＭ）、エチレン−アクリレートゴム（ＡＥＭ）、ポリウレタンゴム（ＰＵＲ）、ブチルゴム（ＩＩＲ）、ブタジエンゴム（ＢＲ）、ブロモブチルゴム（ＢＩＩＲ）、クロロブチルゴム（ＣＩＩＲ）、エピクロロヒドリンポリマー（ＣＯ）、クロロブタジエンゴム（ＣＲ）、クロロスルホン化ポリエチレンポリマー（ＣＳＭ）、エチレンオキシド−エピクロロヒドリンゴム（ＥＣＯ）、エチレン−プロピレンジエンゴム（ＥＰＤＭ）、エチレン−メチルアクリレートコポリマー（ＥＭＡ）、パーフルオロゴム（ＦＦＰＭ）、フルオロゴム（ＦＰＭ）、フルオロメチルポリシロキサン（ＦＶＭＱ）、イソプレンゴム（ＩＲ）、アクリロニトリル−ブタジエンゴム（ＮＢＲ）、天然ゴム（ＮＲ）、スチレン−ブタジエンゴム（ＳＢＲ）、塩素化ポリエチレン（ＰＥ−Ｃ）および／またはエチレン−酢酸ビニルポリマー（ＥＶＡ／ＥＶＭ）および／またはこれらのポリマーのいずれかの所望の混合物からなる群から選択されたポリマーに結合したものであることを特徴とする請求項１または２に記載の混合物。
【請求項４】
前記チウラムポリスルフィド誘導体が次式（Ｉ）
【化１】
2011038101.tif 000006
（式中、ＲＩ、ＲＩＩ、ＲＩＩＩまたはＲＩＶは、それぞれ同一であるかまたは異なり、８個以下の炭素原子を有するアリールの、脂肪族または環状アルキル基であり、ｎ＝２〜６である）
の化合物であり、前記チウラムジスルフィド誘導体が、ｎ＝２であり、そしてＲＩ、ＲＩＩ、ＲＩＩＩまたはＲＩＶが上に定義された通りである式（Ｉ）に相当することを特徴とする、請求項１〜３のいずれか一項に記載の混合物。
【請求項５】
酸化亜鉛、および／または、アクリレートゴム（ＡＣＭ）、エチレン−アクリレートゴム（ＡＥＭ）、ポリウレタンゴム（ＰＵＲ）、ブチルゴム（ＩＩＲ）、ブタジエンゴム（ＢＲ）、ブロモブチルゴム（ＢＩＩＲ）、クロロブチルゴム（ＣＩＩＲ）、エピクロロヒドリンポリマー（ＣＯ）、クロロブタジエンゴム（ＣＲ）、クロロスルホン化ポリエチレンポリマー（ＣＳＭ）、エチレンオキシド−エピクロロヒドリンゴム（ＥＣＯ）、エチレン−プロピレンジエンゴム（ＥＰＤＭ）、パーフルオロゴム（ＦＦＰＭ）、フルオロゴム（ＦＰＭ）、フルオロメチルポリシロキサン（ＦＶＭＱ）、イソプレンゴム（ＩＲ）、アクリロニトリル−ブタジエンゴム（ＮＢＲ）、天然ゴム（ＮＲ）、スチレン−ブタジエンゴム（ＳＢＲ）、塩素化ポリエチレン（ＰＥ−Ｃ）および／またはエチレン−酢酸ビニルポリマー（ＥＶＡ／ＥＶＭ）および／またはそれらの混合物からなる群から選択される少なくとも１種のゴムをも含むことを特徴とする、請求項１〜４のいずれか一項に記載の混合物。
【請求項６】
いずれの場合にも請求項５に記載のゴムを基準として、
（１）０．１０〜１０．００重量部の量の第１成分である、３−メチルチアゾリジン−２−チオンと；
（２）０．１０〜１０．００重量部の量の、チウラムジスルフィド誘導体、チウラムポリスルフィド誘導体および／またはメルカプトベンゾチアゾールジスルフィドからなる群から選択される、第２成分と；
（３）０．１０〜１０．００重量部の量の第３成分である、少なくとも１種のルイス酸と
を含むことを特徴とする、請求項５に記載の混合物。
【請求項７】
個々の成分
（１）３−メチルチアゾリジン−２−チオンと、
（２）チウラムジスルフィド誘導体、チウラムポリスルフィド誘導体またはメルカプトベンゾチアゾールジスルフィド（テトラベンジルチウラムジスルフィドが特に好ましい）と、
（３）前記ルイス酸と
が混合物中に存在する形態が、それらのそれぞれの純粋形態かまたはマスターバッチ濃縮物の形態であることを特徴とする、請求項１〜６のいずれか一項に記載の混合物。
【請求項８】
前記混合物の個々の成分が互いに混合されることを特徴とする、請求項１〜７のいずれか一項に記載の混合物の製造方法。
【請求項９】
請求項１〜４のいずれか一項に記載の混合物が加硫促進剤として使用されることを特徴とする、加硫物の製造方法。
【請求項１０】
前記混合物が、クロロプレンゴム（ＣＲ）、ブチルゴム（ＩＩＲ）、ブロモブチルゴム（ＢＩＩＲ）、クロロブチルゴム（ＣＩＩＲ）、エピクロロヒドリンポリマー（ＣＯ）、クロロスルホン化ポリエチレンポリマー（ＣＳＭ）、エピクロロヒドリンゴム（ＣＯ）、エチレンオキシド−エピクロロヒドリンゴム（ＥＣＯ）、塩素化ポリエチレンポリマー（ＣＭ）および他のゴムまたはそれらの混合物用の加硫促進剤として使用されることを特徴とする、請求項９に記載の方法。
【請求項１１】
請求項１〜４のいずれか一項に記載の混合物の成分が、純粋な形態でかまたは別個のマスターバッチ濃縮物の形態でかまたは純粋な形態と複数の成分を含むマスターバッチ濃縮物との組み合わせで、個々にまたは一緒に、加硫されるべきゴムに添加され、次に加硫されることを特徴とする、請求項９または１０に記載の方法。
【請求項１２】
個別の添加の場合には、個々の成分の添加方法が、ここで、加硫プロセス中に前記個々の成分の同時加硫促進作用を確実にするようにすることであることを特徴とする、請求項１１に記載の方法。
【請求項１３】
請求項８〜１２のいずれか一項に記載の方法によって得られる、加硫物。
【請求項１４】
ブチル−ゴムに結合した塩化第一スズ二水和物を含む、マスターバッチ。
【請求項１５】
塩化第一スズ二水和物が不飽和イソブチレン−イソプレンコポリマーと混合されることを特徴とする請求項１４に記載のマスターバッチの製造方法。
【請求項１６】
加硫促進剤としての請求項１４に記載のマスターバッチの使用。
【発明の詳細な説明】
【技術分野】
【０００１】
本発明は、加硫促進剤として使用することができる混合物、この混合物の製造方法およびこの混合物の使用、前記混合物を含むまたは混合物の相当する個々の成分を含む加硫物、ならびにまた前記混合物を使用して製造される加硫物に関する。
【背景技術】
【０００２】
加硫は、時間、熱および圧力を用いることによって、ゴムを耐久性にする化学的／工業的プロセスである。このプロセスのある例では、天然ゴム、硫黄または、テトラベンジルチウラムジスルフィドなどの、硫黄供与体物質、触媒（反応速度を高めるための）および充填剤からなるゴム混合物が混合され、加熱される。このプロセス中に、長鎖ゴム分子が硫黄架橋によって架橋される。ゴムまたはゴム混合物はこうしてその可塑性を失い、加硫プロセスは、材料を塑性状態から弾性状態へ変換させる。
【０００３】
ゴムが硫黄によって加硫されるとき、加硫促進剤として知られる物質がこのプロセスを加速するために添加され、これらは一般に有機物質である。これらの例は、キサントゲン酸塩、ジチオカルバメート、メルカプトベンゾチアゾール類および、チアゾール類、グアニジン類、チオ尿素誘導体またはアミン誘導体などの、他の化合物である。
【０００４】
他の頻繁に使用される加硫促進剤は、テトラメチルチウラムジスルフィドおよびエチレンチオ尿素である。加硫促進剤としてのエチレンチオ尿素の役割について重要な議論が現在行われている。例として、その毒性および疑わしい発がん性に基づき（２００３年１月１３日の（非特許文献１））、エチレンチオ尿素に対して０．０５ｐｐｍの閾値がある。エチレンチオ尿素はまた、生殖毒性を示す。
【０００５】
これから推測されることは、ＥＵ  ＲＥＡＣＨ規制（化学物質の登録、評価、承認および制限）の条件の観点から特に、この化学物質が近い将来に完全登録の対象となるであろうことである。エチレンチオ尿素に対する承認プロセスもまた、ＲＥＡＣＨ下にある可能性が極めて高い。これは、大きな追加費用を発生させる一方、承認手順の結果は現在不確かである。それ故、この加硫促進剤を代わりの促進剤システムで置き換える必要がある。
【０００６】
しかしながら、同時に、クロロブタジエンゴム（ＣＲ）を加硫するためのエチレンチオ尿素と、テトラメチルチウラムジスルフィド（ＴＭＴＤ）などの、チウラムジスルフィド誘導体とを含む促進剤システムの技術的利点は、加硫が進行するときに、それらが顕著な最低粘度、引き続き架橋の開始により急な粘度上昇を提供することである。加硫開始のスタート時のこの最低粘度は、例えば押出機におけるまたはロールミルでの、かつまた、射出成形などの、次段階の加工における、加硫混合物の良好な加工性にとって決定的な要因である。これらのシステムが使用されるときに起こる顕著なその後の粘度上昇は、システムの急速な架橋をさらに示唆し、これは、今度は大量生産における短いサイクル時間のために重要である。
【０００７】
エチレンチオ尿素の毒性はそれ故、加硫促進剤システムにおいてこの化合物を代わりのシステムで置き換えることを望ましくする。従って、これらの新規の加硫化学品は同様に、加硫プロセスのスタート時に顕著な最低粘度と加硫プロセスの経過中に顕著な粘度上昇とを与えるべきである。
【先行技術文献】
【非特許文献】
【０００８】
【非特許文献１】ＢＧＢｌ  Ｒｕｅｃｋｓｔａｎｄｓ−Ｈｏｅｃｈｓｔｍｅｎｇｅｎｖｅｒｏｒｄｎｕｎｇ  ［Ｇｅｒｍａｎ  Ｆｅｄｅｒａｌ  Ｌｅｇａｌ  Ｇａｚｅｔｔｅ、Ｒｅｇｕｌａｔｉｏｎ  ｒｅｌａｔｉｎｇ  ｔｏ  ｍａｘｉｍｕｍ  ｒｅｓｉｄｕａｌ  ｑｕａｎｔｉｔｉｅｓ］
【発明の概要】
【発明が解決しようとする課題】
【０００９】
それ故、エチレンチオ尿素を含まない混合物を提供することが本発明の目的である。エチレンチオ尿素が、より少ない毒性効果を有する化合物でここでは置き換えられるべきであるが、同時に加硫プロセスのためのプロセス条件は一定のままであるかまたは実際にさらに改善されるべきである。
【課題を解決するための手段】
【００１０】
本発明によれば、前記目的を達成するために促進剤システムがここで提案され、そしてそれは、
（１）第１成分として、３−メチルチアゾリジン−２−チオンと、
（２）チウラムジスルフィド誘導体、チウラムポリスルフィド誘導体および／またはメルカプトベンゾチアゾールジスルフィドからなる群から選択される、第２成分と、
（３）第３成分として、好ましくはポリマーに結合した、少なくとも１種のルイス酸と
を含む。
【００１１】
図１および２は、個々の結果をグラフにより示す。
【図面の簡単な説明】
【００１２】
【図１】時間（分単位での）の関数として１３０℃でのＭｏｏｎｅｙスコーチ曲線を示す図である。
【図２】時間（分単位での）の関数として１７０℃での架橋曲線を示す図である。
【発明を実施するための形態】
【００１３】
本発明によれば、この混合物は、加硫促進剤として、エチレンチオ尿素を使用するシステムで得られる良好な挙動に似た加硫挙動を与える一方、本発明による混合物に使用される個々の成分は毒性学的に好ましいことが分かった。
【００１４】
本発明はそれ故、（１）３−メチルチアゾリジン−２−チオンと、（２）チウラムジスルフィド誘導体またはチウラムポリスルフィド誘導体および／またはメルカプトベンゾチアゾールジスルフィドと（３）少なくとも１種のルイス酸とを含む混合物を提供する。
【００１５】
本発明による混合物は、加硫プロセスの前に加硫エラストマーに添加される。
【００１６】
本発明の目的のためには、表現チウラムポリスルフィド誘導体は好ましくは次式（Ｉ）
【化１】
2011038101.tif 000002
（式中、ＲＩ、ＲＩＩ、ＲＩＩＩまたはＲＩＶは、それぞれ同一であるかまたは異なり、８個以下の炭素原子を有するアリールの、脂肪族または環状アルキル基であり、ｎ＝２〜６である）
の化合物を意味する。ｎ＝２については、この式は、チウラムジスルフィド誘導体を表し、ここで、ＲＩ、ＲＩＩ、ＲＩＩＩまたはＲＩＶは上に定義された通りである。
【００１７】
好ましく使用される、以下の化合物について特に言及されてもよい。
【００１８】
テトラメチルチウラムジスルフィド（ＴＭＴＤ）、ジペンタメチレンチウラムジスルフィド（ＤＰＴＤ）、ビス（ペンタメチレン）チウラムテトラスルフィド（ＤＰＴＴ）、テトラエチルチウラムジスルフィド（ＴＥＴＤ）、ビス（ジブチルチオカルバミル）ジスルフィド（ＴＢＴＤ）、Ｎ，Ｎ，Ｎ’，Ｎ’−テトライソブチルチウラムジスルフィド（ＴｉＢＴＤ）、テトラベンジルチウラムジスルフィド（ＴＢｚＴＤ）およびジメチルジフェニルチウラムジスルフィド（ＭＰＴＤ）。テトラベンジルチウラムジスルフィドの場合には、他のチウラムジスルフィド誘導体とは違って、いかなる種類の発がん性ニトロサミンも加硫プロセス中に全く生成できず、それ故この物質が特に好ましい。これは、Ｎ−ニトロサミンに関するＴＲＧＳ［Ｔｅｃｈｎｉｃａｌ  Ｒｕｌｅｓ  ｆｏｒ  Ｈａｚａｒｄｏｕｓ  Ｓｕｂｓｔａｎｃｅｓ］５５２によって裏付けられる。
【００１９】
本発明の目的のために使用されるべきルイス酸（３）は、適切なエラストマーの加硫を加速する任意の所望のルイス酸であることができる。特に、本発明に従って使用されるべきルイス酸は、塩化第一スズ、塩化第一スズ二水和物、ジオクタン酸スズ、シュウ酸スズ、ジブチルスズカルボキシレート、モノブチルスズトリス（２−エチルヘキサノエート）、ジブチルスズジイソオクタノエート、ジブイルスズジアセテート、酸化ジブチルスズ、塩化アルミニウム（ＩＩＩ）、四塩化チタン、五塩化アンチモン、塩化亜鉛および／または塩化亜鉛二水和物からなる群から選択されたものである。適切な場合、上述のルイス酸の混合物を使用することもまた可能である。
【００２０】
上述のルイス酸の中で、塩化第一スズ二水和物が特に好ましい。
【００２１】
ここで使用される成分（１）、（２）および（３）の量的割合は好ましくは、純物質を基準として、次の通り：１０〜７０重量％の量の成分（１）、１０〜６０重量％の量の成分（２）、および１〜６０重量％の量の成分（３）であり、２０〜６０重量％の量の成分（１）、２０〜５５重量％の量の成分（２）、および１０〜４０重量％の量の成分（３）の使用が好ましい。３０〜５０重量％の量の成分（１）、２５〜５０重量％の量の成分（２）、および１５〜３０重量％の量の成分（３）を使用することが特に好ましい。混合物中の成分（１）〜（３）の全ての全体はここでは常に１００％である。
【００２２】
先に述べられたように、本発明の目的のためには、ルイス酸は、ポリマーに結合したルイス酸であることが好ましい。
【００２３】
ルイス酸を結合させることができる好適なポリマーは、任意の所望のポリマーシステムである。
【００２４】
使用される、ルイス酸が結合させられているポリマーの例は、それ故、アクリレートゴム（ＡＣＭ）、エチレン−アクリレートゴム（ＡＥＭ）、ポリウレタンゴム（ＰＵＲ）、ブチルゴム（ＩＩＲ）、ブタジエンゴム（ＢＲ）、ブロモブチルゴム（ＢＩＩＲ）、クロロブチルゴム（ＣＩＩＲ）、エピクロロヒドリンポリマー（ＣＯ）、クロロブタジエンゴム（ＣＲ）、クロロスルホン化ポリエチレンポリマー（ＣＳＭ）、エチレンオキシド−エピクロロヒドリンゴム（ＥＣＯ）、エチレン−プロピレンジエンゴム（ＥＰＤＭ）、エチレン−メチルアクリレートコポリマー（ＥＭＡ）、パーフルオロゴム（ＦＦＰＭ）、フルオロゴム（ＦＰＭ）、フルオロメチルポリシロキサン（ＦＶＭＱ）、イソプレンゴム（ＩＲ）、アクリロニトリル−ブタジエンゴム（ＮＢＲ）、天然ゴム（ＮＲ）、スチレン−ブタジエンゴム（ＳＢＲ）、塩素化ポリエチレン（ＰＥ−Ｃ）および／またはエチレン−酢酸ビニルポリマー（ＥＶＡ／ＥＶＭ）および／またはこれらのポリマーのいずれかの所望の混合物からなる群から選択されたものである。本発明の目的のためには、ブチルゴム（ＩＩＲ）の使用が特に好ましい。
【００２５】
これらのポリマーに結合したルイス酸は、当業者によく知られている方法により、よく知られている混合装置、例えば内部ミキサーでのポリマーとルイス酸との混合によって製造される。混合温度は好ましくは１００℃より下である。
【００２６】
本発明の目的のためには、上述のように、ルイス酸が塩化第一スズ二水和物であることが特に好ましい。ここで使用される物質は、特にブチル−ゴムに結合した塩化第一スズ二水和物である。
【００２７】
本発明はまた、ブチル−ゴムに結合した塩化第一スズ二水和物を提供する。これの好ましい特徴は、それが、好ましくは１０〜８０％の塩化第一スズ二水和物を含む、ブチルに結合したマスターバッチの形態をとることである。
【００２８】
本発明はまた、相当するブチル−ゴムに結合した塩化第一スズ二水和物の製造方法を提供する。
【００２９】
これらのブチル−ゴムに結合した塩化第一スズ二水和物システム（マスターバッチ）は、塩化第一スズ二水和物と、Ｌａｎｘｅｓｓ製のＬａｎｘｅｓｓ  Ｂｕｔｙｌ  ３０１などの、不飽和のイソブチレン−イソプレンコポリマーとの混合によって製造することができる。イソブチレン−イソプレンコポリマーはここでは内部ミキサーに装入され、次に塩化第一スズ二水和物と混合される。混合プロセスはここでは４０℃〜９０℃（吐出温度）の温度で行われる。例えば酸化亜鉛、またはシリカ（キャリヤー）である、さらなる添加剤を、適切な場合、混合段階に添加することができる。
【００３０】
本発明はまた特に、好ましくはマスターバッチの形態で使用されるブチル−ゴムに結合した塩化第一スズ二水和物の、加硫促進剤としての使用を提供する。
【００３１】
化合物（１）、（２）および（３）の全ては、商業的に入手可能な製品である。
【００３２】
例として、３−メチルチアゾリジン−２−チオン（１）は公知であり、商業的に入手することができる。３−メチルチアゾリジン−２−チオンは、例えば、Ｒｈｅｉｎ  Ｃｈｅｍｉｅ  Ｒｈｅｉｎａｕ  ＧｍｂＨから、Ｒｈｅｎｏｃｕｒｅ（登録商標）ＣＲＶとしておよびＲｈｅｎｏｇｒａｎ（登録商標）ＭＴＴ−８０としてマスターバッチの形態で市販されている。
【００３３】
テトラベンジルチウラムジスルフィドは公知であり、商業的に入手することができる。テトラベンジルチウラムジスルフィドは、例えば、Ｒｈｅｉｎ  Ｃｈｅｍｉｅ  Ｒｈｅｉｎａｕ  ＧｍｂＨから、Ｒｈｅｎｏｇｒａｎ（登録商標）ＴＢｚＴＤ  ７０としてマスターバッチの形態で市販されている。
【００３４】
この混合物の個々の成分の添加方法に関して特定の制限は全くなく、添加方法は、当業者によって適切に選択され得る。
【００３５】
第１実施形態では、本発明による混合物の各個々の成分は、それらの純粋な形態で加硫プロセスの前に加硫エラストマーに添加される。添加はここでは、各物質について別々にか、純粋物質の単一ブレンドの形態でかのどちらかで行われる。
【００３６】
第２実施形態では、本発明による混合物の個々の成分は、ポリマーに結合した形態（マスターバッチ濃縮物）で使用することができる。添加はここでは、物質（１）、（２）および（３）のそれぞれについてのマスターバッチ濃縮物で個々にか、成分（１）〜（３）の全ての単一マスターバッチブレンドの形態でかのどちらかで行われる。
【００３７】
別の可能性は、混合物の個々の成分を純粋な形態で、そして混合物の他の成分をマスターバッチの形態で使用することである。
【００３８】
本発明の目的のためには、添加は好ましくは、少なくともある程度はマスターバッチの形態で行われ、ここでは、本発明によるルイス酸の成分がマスターバッチの形態で使用されることが特に好ましい。本発明による残りの成分−（１）３−メチルチアゾリジン−２−チオン、（２）チウラムジスルフィド誘導体またはチウラムポリスルフィド誘導体および／またはメルカプトベンゾチアゾールジスルフィド−は、本発明の目的のためには、粉末または顆粒の形態をとることができ、前記形態で、あるいは別個のまたは組み合わせたマスターバッチの形態で使用することができる。
【００３９】
（１）のマスターバッチ濃縮物は、いずれの場合にもマスターバッチの総量を基準として、一般に２０〜９５重量％、特に４０〜９０重量％、好ましくは５０〜８５重量％、特に好ましくは６０〜８０重量％の量の（１）３−メチルチアゾリジン−２−チオンを含む。本発明の別の実施形態では、本発明による混合物は、（２）、すなわち、マスターバッチ濃縮物の形態でのチウラムジスルフィド誘導体、チウラムポリスルフィド誘導体および／またはメルカプトベンゾチアゾールジスルフィドを含む。マスターバッチ中のチウラムジスルフィド誘導体、チウラムポリスルフィド誘導体および／またはメルカプトベンゾチアゾールジスルフィドの量は、いずれの場合にもマスターバッチの総量を基準として、一般に２０〜９５重量％、特に４０〜９０重量％、好ましくは５０〜８５重量％、特に好ましくは６０〜８０重量％である。
【００４０】
本発明の別の実施形態では、本発明による混合物は、マスターバッチ濃縮物の形態でのルイス酸（３）を含む。マスターバッチ中のルイス酸の量は、いずれの場合にもマスターバッチの総量を基準として、一般に２０〜９５重量％、特に２５〜８０重量％、好ましくは３０〜７０重量％、特に好ましくは３５〜６０重量％である。
【００４１】
成分（１）〜（３）の全てがマスターバッチ中に存在するという場合には、（１）〜（３）の量は、本発明による混合物のそれらに対応する。
【００４２】
本発明の別の実施形態では、本発明による混合物はまた、酸化亜鉛、および／またはアクリレートゴム（ＡＣＭ）、エチレン−アクリレートゴム（ＡＥＭ）、ポリウレタンゴム（ＰＵＲ）、ブチルゴム（ＩＩＲ）、ブタジエンゴム（ＢＲ）、ブロモブチルゴム（ＢＩＩＲ）、クロロブチルゴム（ＣＩＩＲ）、エピクロロヒドリンポリマー（ＣＯ）、クロロブタジエンゴム（ＣＲ）、クロロスルホン化ポリエチレンポリマー（ＣＳＭ）、エチレンオキシド−エピクロロヒドリンゴム（ＥＣＯ）、エチレン−プロピレンジエンゴム（ＥＰＤＭ）、パーフルオロゴム（ＦＦＰＭ）、フルオロゴム（ＦＰＭ）、フルオロメチルポリシロキサン（ＦＶＭＱ）、イソプレンゴム（ＩＲ）、アクリロニトリル−ブタジエンゴム（ＮＢＲ）、天然ゴム（ＮＲ）、スチレン−ブタジエンゴム（ＳＢＲ）、塩素化ポリエチレン（ＰＥ−Ｃ）および／またはエチレン−酢酸ビニルポリマー（ＥＶＡ／ＥＶＭ）および／またはそれらの混合物からなる群から選択される少なくとも１種のゴムを含む。
【００４３】
本発明による混合物はさらに、酸化防止剤およびオゾン劣化防止剤、ならびにまた強化充填剤を含むことができる。強化充填剤は、例えば、カーボンブラックおよび／またはシリカであることができる。
【００４４】
本発明は、上でより詳細に記載された混合物を提供し、これは、上述の通り、別個のマスターバッチの形態でかまたは純粋化学品の形態で使用することができる。
【００４５】
本発明による混合物を製造するために、混合物の個々の成分は、当業者によく知られている方法によって互いに混合される。この方法は同様に本発明によって提供される。
【００４６】
本発明はまた、加硫促進剤としての、上記の混合物の使用を提供する。
【００４７】
本発明はまた、混合物の成分が純粋な形態でかまたは別個のマスターバッチ濃縮物の形態でかまたは純粋な形態と複数の成分を含むマスターバッチ濃縮物との組み合わせで、個々にまたは一緒に、加硫されるべきゴムに添加され、次に加硫される加硫物製造法を提供する。
【００４８】
加硫プロセスは、例えば加熱金型での射出成形中に、当業者によく知られている方法によって行われる。
【００４９】
本発明による混合物の添加は、個々の成分を用いてかまたは個々の成分（１）〜（３）の混合物の形態で行うことができる。個別の添加の場合に、個々の成分の添加方法はここでは、加硫プロセス中に個々の成分の同時加硫促進作用を確実にするようにすることである。
【００５０】
本発明による加硫促進剤システムは、任意の所望の種類のハロゲン含有ゴムのために使用することができる。従って、本発明によるシステムは、エラストマー特性を有する、任意の所望の未架橋であるが架橋可能なポリマーのために使用することができる。特に、本発明に従って使用されるべき加硫ゴムは、タイヤまたは他のゴム用途向けにこれまで一般に使用されてきたゴムを含むことができる。
【００５１】
本発明による混合物は、クロロプレンゴム（ＣＲ）、ブチルゴム（ＩＩＲ）、ブロモブチルゴム（ＢＩＩＲ）、クロロブチルゴム（ＣＩＩＲ）、エピクロロヒドリンポリマー（ＣＯ）、クロロスルホン化ポリエチレンポリマー（ＣＳＭ）、エピクロロヒドリンゴム（ＣＯ）、エチレンオキシド−エピクロロヒドリンゴム（ＥＣＯ）、塩素化ポリエチレンポリマー（ＣＭ）および他のゴムまたはそれらの混合物からなる群から選択されるゴム用の加硫促進剤として特に好適である。
【００５２】
本発明はまた、本発明による方法によって得られる加硫物を提供する。
【００５３】
本発明はそれ故また、加硫促進剤としての、
（１）第１成分として、３−メチルチアゾリジン−２−チオンと、
（２）チウラムジスルフィド誘導体、チウラムポリスルフィド誘導体および／またはメルカプトベンゾチアゾールジスルフィドの群から選択される、第２成分と、
（３）第３成分として、好ましくはポリマーに結合した、少なくとも１種のルイス酸と
の使用であって、個々の上述の成分が物理的混合物で使用されず、代わりに加硫ゴムに個々に添加される使用を提供する。個々の成分の添加方法はここでは一般に、加硫プロセス中に個々の成分の同時作用を確実にするようにすることである。特に、個々の成分の添加は、立て続けに行われる。
【００５４】
加硫プロセスのために使用される個々の成分の量は、好ましくは次の通りである：
第１成分、３−メチルチアゾリジン−２−チオンの使用量は、いずれの場合にも加硫ポリマーの１００重量部を基準として、一般に０．１０〜１０．００重量部、特に０．２５〜５．００重量部、好ましくは０．４０〜３．５０重量部、特に好ましくは０．６０〜２．００重量部である。
【００５５】
チウラムジスルフィド誘導体、チウラムポリスルフィド誘導体およびメルカプトベンゾチアゾールジスルフィドからなる群から選択される、第２成分の使用量は、いずれの場合にも加硫ポリマーの１００重量部を基準として、一般に０．１０〜１０．００重量部、特に０．２５〜７．５０重量部、好ましくは０．５０〜５．００重量部、特に好ましくは０．７０〜３．００重量部である。
【００５６】
第３成分、ルイス酸の使用量は、いずれの場合にも加硫ポリマーの１００重量部を基準として、一般に０．１０〜１０．００重量部、特に０．５０〜８．００重量部、好ましくは０．６０〜６．００重量部、特に好ましくは０．７０〜４．００重量部である。
【００５７】
個々の成分がマスターバッチの形態で使用される場合、マスターバッチの必要量は、加硫ポリマーに関して個々の成分の上述の量を達成するような方法で、マスターバッチ中の個々の反応性成分の濃度に応じて決定される。
【００５８】
それぞれゴムを基準として、
（１）０．１０〜１０．００重量部の量の第１成分、３−メチルチアゾリジン−２−チオンと；
（２）０．１０〜１０．００重量部の量の、チウラムジスルフィド誘導体、チウラムポリスルフィド誘導体および／またはメルカプトベンゾチアゾールジスルフィドからなる群から選択される、第２成分と；
（３）０．１０〜１０．００重量部の量の第３成分、少なくとも１種のルイス酸と
を含むゴム含有混合物が特に好ましい。
【００５９】
本発明はまた、ゴム、ゴム混合物、または本発明による添加剤混合物の使用によって製造されるゴム製品を提供する。本発明による加硫促進剤を使って製造される加硫物は、例として、車両タイヤ、ガスケット、任意の種類のドライブベルト、ケーブル被覆材料、ネオプレンスーツ、スプリングベローズ、ダストキャップ、および振動機械（ｖｉｂｒｏｍｅｃｈａｎｉｃａｌ）構成部品を製造するために好適である。
【００６０】
以下の実施例は、本発明のさらなる説明を提供するが、何の限定効果も持たない。
【実施例】
【００６１】
加硫プロセスは、下記の実施例Ａ、Ｂ、ＣおよびＤに従ってＢａｙｐｒｅｎ（登録商標）１１０に関して実施した。
【００６２】
実施例Ａの方法は、テトラメチルチウラムジスルフィド（Ｒｈｅｎｏｇｒａｎ（登録商標）ＴＭＴＤ−７０）と組み合わせたエチレンチオ尿素（Ｒｈｅｎｏｇｒａｎ（登録商標）ＥＴＵ−８０）をベースとする従来の加硫促進剤システムを使用する（比較例）。
【００６３】
実施例Ｂ（比較例）の方法は、成分（２）および（３）なしの、Ｒｈｅｎｏｃｕｒｅ（登録商標）ＣＲＶ（３−メチルチアゾリジン−２−チオン）をベースとする加硫促進剤システムを使用する。
【００６４】
実施例Ｃ（比較例）の方法はまた、変形例Ｂに加えて、Ｒｈｅｎｏｇｒａｎ（登録商標）ＴＢＺＴＤ−７０（テトラベンジルチウラムジスルフィド）、成分（２）を使用し、最後に実施例Ｄの方法は、変形例Ｃに加えて、Ｒｈｅｎｏｇｒａｎ（登録商標）ＧＥ  ２０１２、ＳｎＣｌ２二水和物（３）のブチル−ゴムに結合した混合物を使用する（本発明による実施例）。
【００６５】
【表１】
2011038101.tif 000003
【００６６】
【表２】
2011038101.tif 000004
【００６７】
【表３】
2011038101.tif 000005
【００６８】
本発明による混合物の決定的な利点は、上の表２および３から理解できるように、架橋速度がルイス酸の適切な添加によって個々に調節できることである。実施例Ｂは、最初からより高い粘度を示し、これはゴム混合物の加工にとって不利である。架橋はさらに顕著により遅く、必然的に製造でのサイクル時間を引き延ばす。実施例Ｃは、粘度レベルの観点からはより有利な挙動を示すが、同様に加硫の完了が過度に遅い。実施例Ｄは、実施例Ａより加硫の早期段階で有利な挙動を示し、それ故、十分なレベルの製造プロセス信頼性を提供する。実施例Ｄについての１７０℃での架橋の時間曲線は、実施例Ａについてのそれと同一であり、短いサイクル時間を可能にし、材料の熱応力を長引かせることを回避し、かつまた、製造プロセスでの毒性学的副作用を回避する。本発明は、最も有利な加工挙動および架橋挙動を示し、さらに、ＴＭＴＤがＴＢｚＴＤで置き換えられているので、いかなる種類の発がん性ニトロサミンも発生させない。それぞれの加硫システムの架橋速度は、この添加量のルイス酸を用いてプロセスの要件にマッチさせることができる。エチレンチオ尿素とテトラメチルチウラムジスルフィドとの組み合わせを使用することによって得られる顕著な最低粘度はまた、本発明による混合物を使用することによってここでまた実現される。
【００６９】
本発明によるシステムは、さらに、発がん性もしくは遺伝毒性である物質または発がん性物質を放出する物質を含まない。
【図１】
2011038101.tif 000007
【図２】
2011038101.tif 000008
【外国語明細書】
2011038101.tif 000009
2011038101.tif 000010
2011038101.tif 000011
2011038101.tif 000012
2011038101.tif 000013
2011038101.tif 000014
2011038101.tif 000015
2011038101.tif 000016
2011038101.tif 000017
2011038101.tif 000018
2011038101.tif 000019
2011038101.tif 000020
2011038101.tif 000021
2011038101.tif 000022
2011038101.tif 000023
2011038101.tif 000024
2011038101.tif 000025
2011038101.tif 000026
2011038101.tif 000027
2011038101.tif 000028
2011038101.tif 000029
2011038101.tif 000030